(57)【要約】【課題】所望の長さで切断することができる良好な手切れ性を有する医療用粘着テープもしくはシートを提供する。【解決手段】医療用粘着テープもしくはシートは、不織布基材の少なくとも一方の面上に粘着層を有する医療用粘着テープもしくはシートであって、少なくとも１方向において端部が列をなすように孔が設けられており、この列間距離が１ｍｍ以上、１５ｍｍ以下である。この不織布基材は熱可塑性樹脂を用いて形成されることが好ましい。【選択図】なし【特許請求の範囲】
【請求項１】
不織布基材の少なくとも一方の面上に粘着層を有する医療用粘着テープもしくはシートであって、少なくとも１方向において端部が列をなすように孔が設けられており、該列間距離が１ｍｍ以上、１５ｍｍ以下であることを特徴とする医療用粘着テープもしくはシート。
【請求項２】
前記列間距離が１ｍｍ以上、１０ｍｍ以下であることを特徴とする請求項１記載の医療用粘着テープもしくはシート。
【請求項３】
前記不織布基材が熱可塑性樹脂を用いて形成されることを特徴とする請求項１または２記載の医療用粘着テープもしくはシート。
【請求項４】
前記不織布基材がバインダーに含浸されていることを特徴とする請求項１から３のいずれか１項記載の医療用粘着テープもしくはシート。
【請求項５】
前記不織布基材の前記粘着層を設けた面とは反対側の面が剥離処理されていることを特徴とする請求項１から４のいずれか１項記載の医療用粘着テープもしくはシート。
【請求項６】
前記医療用粘着テープもしくはシートがロール状形態で巻回保存されることを特徴とする請求項１から５のいずれか１項記載の医療用粘着テープもしくはシート。
【発明の詳細な説明】
【技術分野】
【０００１】
本発明は、医療用粘着テープもしくはシートに関し、特に、医療、衛生分野、スポーツ分野等において用いられる手切れ性が要求される医療用粘着テープもしくはシートに関する。
【背景技術】
【０００２】
医療用の粘着テープもしくはシートは一般に基材の片面に粘着剤層を有し、この基材が不織布である粘着テープもしくはシートも多数存在する。このように基材が不織布からなる粘着テープもしくはシートは経済的に安価であり、機械的強度や粘着性等の特性に優れたものも存在する。
【０００３】
ところで、医療用粘着テープには、手で切断できるハンドカット性が要求される場合も多い。粘着テープのハンドカット性の付与については従来から種々の報告がなされており、例えば、粘着テープに孔をあけて手切れ性を改善した例が報告されている。
【０００４】
特表平９−５０２１１１号公報にはミシン目のある不織外科用テープが開示されており、バインダー含有不織ウェブを支持体とする粘着テープに、ミシン目長さが約０．２ｍｍ以上、約５ｍｍ以下のミシン目長さ、隣接するミシン目同士の間隔が約０．１ｍｍ以上、約１．０ｍｍであるミシン目が設けられている。また、実開平７−３８１５３号公報にはミシン目付きテープが開示されており、例えばセロテープ（登録商標）や医療用絆創膏に、日常の用に供するのに便利な３ｃｍ、５ｃｍ、または８ｃｍの長さでミシン目を入れて切れ易くしてある。
【０００５】
一般的には不織布粘着テープは手で切ることが難しく、たとえ手で切ることができたとしてもその切断面が不規則な状態（断端が不揃いな状態）で切れることが多い。また、粘着シート自体の強度を確保するためには、例えばミシン目の孔の大きさや間隔を適度に調節する必要がある。従来の粘着シートでは粘着シート自体の強度を確保するために、ミシン目の長さ方向に対するピッチが一定以上の間隔を有するように設計されている。
しかしながら、実際の使用においては、設けられているミシン目のピッチの間隔にとらわれずに、用途や使用者の都合に応じた所望の長さで粘着テープを切断できることが望ましい。
【０００６】
【特許文献１】特表平９−５０２１１１号公報
【特許文献２】実開平７−３８１５３号公報
【発明の開示】
【発明が解決しようとする課題】
【０００７】
本発明は、上記問題点に鑑みてなされたものであって、その目的は、所望の長さで手によって切断することができ、かつ、まっすぐに切断することができる医療用粘着テープもしくはシートを得ることにある。
【課題を解決するための手段】
【０００８】
本発明者らは鋭意検討を重ねた結果、特定の支持体を用いて特定の孔部を形成することによってこの問題を解決できることを見出し本発明を完成させるに至った。
すなわち本発明の医療用粘着テープもしくはシートは、不織布基材の少なくとも一方の面上に粘着層を有する医療用粘着テープもしくはシートであって、少なくとも１方向において端部が列をなすように孔が設けられており、該列間距離が１ｍｍ以上、１５ｍｍ以下であることを特徴とする。
【０００９】
ここで、前記列間距離は１ｍｍ以上、１０ｍｍ以下であることが好ましい。
【００１０】
また、前記不織布基材は熱可塑性樹脂を用いて形成されることができる。
また、前記不織布基材はバインダーに含浸されてもよい。
【００１１】
本発明においては、前記不織布基材の前記粘着層を設けた面とは反対側の面が剥離処理されていてもよい。
【００１２】
本発明において、前記医療用粘着テープもしくはシートがロール状形態で巻回保存されることができる。
【発明の効果】
【００１３】
本発明によれば、手切れ性に優れた医療用粘着テープもしくはシートが得られる。
【発明を実施するための形態】
【００１４】
本発明の医療用粘着テープもしくはシート（以下「粘着テープ等」と言うこともある）は、基材の少なくとも一方の面上に粘着層を有する。但し、この基材は不織布からなる。
【００１５】
本発明に用いられる不織布は、繊維長、繊維径などについて特に限定されることはない。不織布を形成する素材としては熱可塑性樹脂が好ましく、調達のし易さ、穿孔処理のし易さ等の観点からはポリオレフィン系繊維、ポリエステル系繊維等が更に好ましい。また、不織布は２種類以上の素材を用いて形成されたものでもよいし、同一あるいは異なる２層以上の積層体であってもよい。
【００１６】
不織布の形成方法としては、特に限定されることなく不織布の製造に一般的に使用される製造方法、例えば、乾式法、湿式法、スパンボンド法を採用することができる。例えば、乾式法では、接着剤型の浸漬法、プリント法、スプレー法、粉末法、サーマルボンド法等、機械結合型のフェルト法、ステッチ法、ニードルパンチ法、水流絡合型のスパンレース法、紡糸型のスパンボンド法、網状法、メルトブロー法、フィルム法等、湿式法では、水流絡合型のスパンレース法、紡糸法のスパンボンド法、フラッシュ法、抄紙法の熱融着繊維法、熱圧法、接着剤法等が採用される。また、製造方法の異なる不織布を積層してもよい。
【００１７】
基材を構成する不織布は、不織布全体の坪量が１０ｇ／ｍ２以上、８０ｇ／ｍ２以下であることが好ましい。風合い、及び機械的強度を考慮すると、不織布全体の坪量が１２ｇ／ｍ２以上、６０ｇ／ｍ２以下であることが更に好ましい。
【００１８】
本発明の医療用粘着テープもしくはシートの基材を構成する不織布には後述するように孔部が形成されている。ただし、本発明においては、不織布に孔部を形成する前に、不織布に化学バインダー処理を施すことが好ましい。例えば、不織布を化学バインダーに含浸させたり、不織布の少なくとも一方の面に化学バインダー塗布液を塗布したりすることによって化学バインダー処理を施すことができる。
【００１９】
化学バインダーとしては特に限定されることなく一般的な化学バインダーを使用することができるが、化学的な皮膚刺激が少なく、化学バインダー処理された不織布が皮膚と接した場合に違和感を与えないような柔軟性を実現することができ、かつ、化学バインダー処理された不織布が透湿性を発現できるような化学バインダーを使用することが好ましい。
【００２０】
好ましく使用される化学バインダーとしては、例えば、アクリル樹脂、ビニルアクリル樹脂、アセテート／エチレン、ポリ酢酸ビニル等が挙げられる。また、アクリル樹脂と接合するラテックス類、スチレン／ブタジエンゴム、酢酸ビニル／エチレン、酢酸ビニル／アクリレート類、ポリ塩化ビニル、ポリビニルアルコール類、ポリウレタン類、酢酸ビニル類、アクリル／酢酸ビニル等が挙げられ、また、これらに類似するものを含む水ベースの化学バインダーとしてアクリルラテックスバインダー、スチレン／ブタジエンゴムラテックス、アクリル／酢酸ビニルコポリマーラテックス等が挙げられる。
【００２１】
例えば、水ベースの化学バインダーを線巻きロッド、リバースロール、エアナイフ、スプレー等を用いて不織布に塗工して化学バインダー処理を施すことができる。
【００２２】
化学バインダーの使用量は、医療用粘着テープ等に要求される所望の特性等に応じて、例えば、機械的強度（乾燥温度、湿潤強度）や引き裂き特性等に応じて、適宜決定されることが好ましい。一般的には、化学バインダーの使用量は約３ｇ／ｍ２以上、約５０ｇ／ｍ２以下であることが好ましく、約５ｇ／ｍ２以上、約３５ｇ／ｍ２以下であることが更に好ましい。
【００２３】
本発明においては、不織布に化学バインダー処理を施した後、背面処理を施すことが好ましい。不織布に背面処理を施すことによって、形成された医療用粘着テープもしくはシートを巻回した状態で、すなわち巻物の形態で粘着シートを保存した場合でも、スムーズに巻き戻すことができる。例えば、シリコーン系、フッ素系、長鎖アルキル系、ワックス系等の背面処理剤を塗布することによって背面処理を行うことが好ましい。背面処理剤の使用量は、粘着剤の種類等を考慮して適宜決定されることが好ましい。
【００２４】
本発明の粘着テープ等を構成する基材は孔部を有する。孔部は少なくとも一方の端部が列をなすように設けられている。ここで「端部」とは、角部、一辺、弧の一部等をいう。孔の形状や大きさは特に限定されるものではないが、例えば孔の形状は、直線上、円形状、台形状、四角形状、多角形状等任意に選択することができるが、孔部全体で見たときに列を形成しているように設けられていることが必要である。例えば、直線状の孔であれば、直線状の長手方向の孔が列の上に並ぶように設けられており、円形状の孔であれば、円形状の孔を結ぶと列が形成されるように設けられており、四角形状の孔であれば、四角形の角の先端が列をなすように設けられている。
【００２５】
孔部を構成する孔の列は列間距離が、すなわち列と隣接する列との間の間隔が１ｍｍ以上、１５ｍｍ以下であり、好ましくは１ｍｍ以上、１０ｍｍ以下であり、更に好ましくは３ｍｍ以上、７ｍｍ以下である。列間距離が１ｍｍ以上で孔部が形成されていれば、手で切断しても、切断面がほぼまっすぐになるように切断することができる。すなわち、切断面が隣接する列にまたがることなく１列の孔に沿って切断することができる。また、列間距離が１５ｍｍ以下であれば所望の長さで、すなわち、用途に応じた所定の長さで、あるいは、粘着テープを使用する者の都合により定められた所望の長さで切断することができる。なお、列間距離が１５ｍｍを超えると、必要な粘着テープの長さよりも長くするか、あるいは、短くしなければ切断することができない事態が起こり易いので使い勝手に問題があり、また、所望の長さで強引に切断するとまっすぐに切断できずに汚い切断面となり易い。
【００２６】
この孔は貫通孔であっても貫通していない窪み状態であってもよく、また、手切れ性に悪影響を及ぼさない限り、これらが混在していてもよい。なお、手切れ性の観点からは、孔は全て貫通孔であることが好ましいことは言うまでもない。
【００２７】
孔は例えば、刃によるダイロールカット、レーザー照射によるカット、金属ロールによる穿孔等によって形成することができる。例えば、金属ロールによって基材に孔を穿孔する場合には、孔の形状を有する突起を備えた金属ロールと、加圧ロール（表面が滑らかな金属ロール）とを対向させて配置し、これらのロールの間に不織布等の基材を挟み込んで通過させることによって、基材に孔部を形成することができる。この場合、孔を形成する金属ロールの突起は例えば一定間隔で配置されており、突起の先端部は尖っていてもよいし、平坦でもよい。
【００２８】
加圧ロールとしては、表面が平滑なステンレスロール、芯金上にシリコンゴムを被覆した表面が平滑なゴムロール等を用いることができる。
【００２９】
金属ロールは約１５０℃以上、約４００℃以下に加熱されていることが好ましく、加圧ロールは約５０℃以上、約１５０℃以下に加熱されていることが好ましい。
【００３０】
金属ロールと加圧ロールとの間にかかる圧力、および、これらのロールの間に不織布を通過させる速度（流れ速度）は、金属ロールの突起の形状、突起の温度、不織布の厚み等を考慮に入れて、不織布に適当な孔が形成されるように設定することが好ましい。一般的には、ロール間の圧力が線圧で約５ｋｇ／ｃｍ以上、約２００ｋｇ／ｃｍ以下であることが好ましく、不織布を通過させる流れ速度が約１ｍ／分以上、約５０ｍ／分以下であることが好ましい。
【００３１】
本発明の医療用粘着テープ等は、基材の一方の面に粘着層を有する。例えば、不織布の化学バインダーを塗布した面とは反対側の面の上に粘着層を有する。粘着層を形成するために使用される粘着剤としては、皮膚に接着することができ、皮膚に追従できる柔軟性を有し、皮膚に対する刺激（化学的刺激、物理的刺激）が少なく、かつ、透湿性を有するものが好ましく使用され、例えば医療貼付用粘着剤等を使用することができる。このような要求を満たす粘着剤としては、例えば、スチレン−イソブチレン−スチレン共重合体を主成分とする合成ゴム系粘着剤、ポリウレタン系粘着剤、ポリシロキサン系粘着剤、天然ゴム系粘着剤、ポリエーテル系粘着剤、アクリル系粘着剤等を単独で、あるいは２種以上混合して用いることができる。
【００３２】
アクリル系粘着剤を構成するアクリル系重合体としてはアクリル酸エステルを用いることが好ましい。アクリル酸エステルとしては、ブチル基、２−エチルヘキシル基、イソノニル基、イソオクチル基等の如き脂肪族基を有するアクリル酸又はメタクリル酸のエステル等が挙げられる。また、凝集性及び接着性を向上させるために、必要に応じてカルボキシル基を有するビニルエステルとして、アクリル酸又はメタクリル酸のエステル等を共重合させてもよい。
【００３３】
本発明においては、必要に応じて、さらに側鎖に架橋点となる官能基、例えば、水酸基、アミノ基、エポキシ基等を有するもの、および、ジビニルアクリレート、トリメチルプロパノールトリアクリレート、ジペンタエリスリトールヘキサアクリレート、ペンタエリスリトールトリアクリレート等のように１分子中に２個以上の重合性炭素−炭素二重結合を有する多官能不飽和モノマー等を、共重合モノマーとして併用することもできる。
【００３４】
本発明に用いられるアクリル系重合体は、さらに開始剤を含んでいてもよい。開始剤としては、特に制限はないが、例えば、過酸化水素、過酸化ベンゾイル等の過酸化物、あるいは、アゾビスイソブチロニトリル（ＡＩＢＮ）に代表されるアゾ系化合物等の熱分解によりラジカルを発生させるか、紫外線の照射等によってラジカルを発生させることができる一般的な開始剤等を用いることができる。
【００３５】
アクリル系重合体を形成するための重合方法については、溶液重合法、乳化重合法、懸濁重合法等を用いることができ、特に限定されるものではない。例えば、溶媒または水の存在下で、熱分解による開始剤を用いてラジカルを発生させるか、紫外線照射によりラジカルを発生させる開始剤を用いてラジカルを発生させることにより重合を行うことができる。
【００３６】
粘着剤には必要に応じて、グリセリン、ポリエチレングリコール、ポリプロピレングリコール等の多価アルコールに代表される可塑剤、ポリアクリル酸、ポリアクリル酸架橋体、ポリビニルピロリドン等の水溶性又は吸水性の樹脂、ロジン系、テルペン系、石油系の粘着付与剤、各種軟化剤、充填剤、顔料等の各種添加剤を配合することができる。
【００３７】
上記粘着剤を用いて粘着層が形成されるが、粘着層は、基材全面に設けられていてもよいし、部分的に設けられていてもよい。粘着層が基材上に部分的に設けられている場合には、ドット状、筋状に設けられていることができる。皮膚が蒸れると皮膚刺激が発生しやすくなるので、通気路として機能する空間を有することが好ましい。筋状の形状としては、通気路として機能する空間が確保されていることが好ましく、例えば、直線状、波状等が挙げられ、またその他の形状でもよい。一般的には条間空間の断面積の経時的変化が少ない波状が好ましい。また、粘着層は、粘着力の異なる粘着層を２層以上積層させた積層体でもよく、この場合、例えば一方の粘着層を基材の全面に設け、他方の粘着層を部分的に設けることもできる。本発明においては粘着層の形状は、粘着層の特性や形成された粘着テープもしくはシートの使用部位等によって適宜決定されることが好ましい。
【００３８】
粘着層は、粘着剤を用いて溶液塗布、エマルジョン塗布、あるいはホットメルト塗布によって形成されてもよい。
【００３９】
粘着層は、不織布に孔部を形成する前に設けられてもよいし、孔部が形成された後に設けられてもよい。基材に孔部が形成された後に粘着層が形成された粘着テープの場合には、粘着テープ等の孔は貫通孔であっても貫通せずに窪み状態の孔部であってもよいし、貫通孔が粘着層で塞がれた状態であってもよい。
【００４０】
本発明の医療用粘着テープ等を構成する粘着層の厚みは、医療用粘着テープ等が適用される部位、粘着剤の特性等に応じて適宜決定されることが好ましいが、例えば、１０μｍ以上、１００μｍ以下であることが好ましく、より好ましくは２０μｍ以上、７０μｍ以下である。粘着層の厚みが１００μｍを超えると、医療用粘着テープ等に要求されるレベルの水蒸気透過性が得られないことがあるので、耐汗性を付与しにくくなり、また、長期間の貼付によって皮膚に刺激を与えることがある。
【００４１】
粘着層は基材の一方の面、例えば、不織布の化学バインダー処理を行った面とは反対側の面の上に直接設けられてもよいし、間接的に設けられてもよい。ここで「間接的」とは、基材（化学バインダー等で処理された基材も含む）と粘着層とが直接接触するのではなく、例えば、粘着層と基材との投錨性を向上させるために基材表面に下塗り剤を塗布し、この下塗り剤を塗布して形成された層を介在させて基材と粘着層とが重ねられていることをいう。
【００４２】
本発明の医療用粘着テープ等は、粘着層の表面の汚染を防ぐために、使用時まで粘着層の表面を剥離ライナーにて被覆させておいてもよい。この剥離ライナーは、一般的に皮膚へ貼付する粘着テープもしくはシート等に用いられるものを使用することができる。具体的には、上質紙、グラシン紙、パーチメント紙等の表面に、シリコーン等の剥離性能を有する剥離剤をコーティングしたものや、上質紙にレジンをアンカーコートしたもの又はポリエチレンをラミネートしたもの等の表面にシリコーン等の剥離性能を有する剥離剤をコーティングしたものを使用することができる。
【００４３】
本発明の医療用粘着テープ等はロール状形態とすることもでき、巻回させてロール状形態で保存、運搬等をすることもできる。この場合には、不織布基材の背面に、例えば基材の化学バインダー処理を施した面に剥離処理を施しておくことが好ましい。
【００４４】
本発明の医療用粘着テープもしくはシートは、絆創膏、創傷部分を被覆する被覆材、外科手術後のあて材、カテーテルの針入部やガーゼ等のカバー材などの医療用途や衛生材料として好適である。また、更に他の支持体等を組み合わせた固定用テープ、器具保持テープ等の医療用製品の形成に好ましく使用される。整体等における体形補強や補正等のテープ等に、あるいはスポーツのテーピング用テープ等として好適である。本発明の医療用粘着テープもしくはシートは、特に手切れ性に優れた効果を発揮し、任意の長さで手によって切断することができ、その切断面は不揃いではなく、良好な切断面を有する。
【実施例】
【００４５】
以下に実施例を示し、本発明をさらに具体的に説明するが、本発明はこれらに限定されるものではなく、本発明の技術的思想を逸脱しない範囲内で種々の応用が可能である。なお、以下の実施例において特に断りのない限り、「部」とあるのは「重量部」を意味し、「％」とあるのは「重量％」と意味する。
【００４６】
（実施例１）
ポリエステル繊維（坪量２５ｇ／ｍ２、旭化成製「エルタスＥ０１０２５」）を化学バインダー（アクリル系樹脂を含む水ベースのバインダーに）に含浸させてバインダー処理を行い、アクリル系樹脂１５ｇ／ｍ２を含有させた。得られた不織布基材は坪量が４０ｇ／ｍ２であった。
【００４７】
２−エチルヘキシルアクリレート９５重量部とアクリル酸５重量部とからなる混合物を酢酸エチルに混合し、重合開始剤としてベンゾイルペルオキシド（ＢＰＯ）０．２部を添加し、窒素雰囲気下で共重合反応させてアクリル系共重合体を得た。得られたアクリル系共重合体を、シリコーン処理した剥離紙のシリコーン処理面に、乾燥後の厚みが４０μｍとなるように塗布し、１２０℃の乾燥棟で１２ｍ／ｍｉｎの条件で乾燥させて粘着層を形成した。この粘着層の上に、得られた不織布基材をのせて貼り合わせ、粘着シートを作製した。この粘着シートに孔部を形成した。すなわち、この粘着シートから、長さが約５０ｃｍ、幅が約２５ｍｍの大きさの粘着シートを切り出し、凹凸（凹部の深さが０．６ｍｍ、凸部の高さが１．０ｍｍ）を有する丸刃のカッターナイフを用いて、長さ方向に５ｍｍの幅（列間距離が５ｍｍ）でミシン目を形成した。
【００４８】
得られた医療用粘着シートについて、４人（ア、イ、ウ、エ）がそれぞれ下記の評価を行った。これらの結果を表１に示す。
【００４９】
手切れ性の評価：
医療用粘着シートを所望の長さの位置で、シートの流れ方向に垂直な方向（幅方向）に２５ｍｍの長さに指で引き裂いた。ただし、測定回数は３回（ｎ＝３）行った。医療用粘着シートを引き裂いた切断部分を観察し、切断面が一方向に切れた回数を数えた。また、下記評価基準に従って評価を行った。
（評価基準）
Ａ    端部に変形がなく、まっすぐに切断することができた。
Ｂ    指で掴んだ部分は変形しているが、まっすぐに切断することができた。
Ｃ    指で掴んだ部分にしわが発生し、斜め方向に切断された。
Ｄ    切断できなかった。
【００５０】
（実施例２）
実施例１において、粘着シートに形成されたミシン目の列間距離を５ｍｍから１ｍｍに変更した以外は実施例１と同様にして、医療用粘着シートを作製した。
得られた皮膚貼着用粘着シートについて、実施例１と同様の評価を行った。これらの結果を表１に示す。
【００５１】
（実施例３）
実施例１において、粘着シートに形成されたミシン目の列間距離を５ｍｍから３ｍｍに変更した以外は実施例１と同様にして、医療用粘着シートを作製した。
得られた皮膚貼着用粘着シートについて、実施例１と同様の評価を行った。これらの結果を表１に示す。
【００５２】
（実施例４）
実施例１において、粘着シートに形成されたミシン目の列間距離を５ｍｍから１０ｍｍに変更した以外は実施例１と同様にして、医療用粘着シートを作製した。
得られた皮膚貼着用粘着シートについて、実施例１と同様の評価を行った。これらの結果を表１に示す。
【００５３】
（比較例１）
実施例１において、粘着シートに形成されたミシン目の列間距離を５ｍｍから１７ｍｍに変更した以外は実施例１と同様にして、医療用粘着シートを作製した。
得られた皮膚貼着用粘着シートについて、実施例１と同様の評価を行った。これらの結果を表１に示す。
【００５４】
（比較例２）
実施例１において、粘着シートに形成されたミシン目の列間距離を５ｍｍから２０ｍｍに変更した以外は実施例１と同様にして、医療用粘着シートを作製した。
得られた皮膚貼着用粘着シートについて、実施例１と同様の評価を行った。これらの結果を表１に示す。
【００５５】
【表１】
2007330376.tif 000002
【００５６】
表１から明らかなように、実施例１〜４の医療用粘着テープは、４人（ア、イ、ウ、エ）各人が所望の長さで手によって切断することができ、しかも、まっすぐに切断することができた。また、実施例１〜４の医療用粘着テープは、その切断された断端が不揃いでなく切断することができた。すなわち、本発明の医療用粘着テープは手切れ性に優れていることが分かった。
【００５７】
一方、列間距離が１５ｍｍを超える孔部を有する比較例１および２では、指で掴んだ部分にしわが発生したり、斜めに切れることがあり、また、人によっては、１回も切断できないことがあった。
なお、列間間隔が０．５ｍｍの粘着テープでは、切断面が隣接する孔列にまたがることがあり、まっすぐな切断面を形成することが困難であった。
【産業上の利用可能性】
【００５８】
本発明の医療用粘着テープもしくはシートは、医療分野、スポーツ分野等において用いられる粘着テープもしくはシートとして好適であり、特に、手切れ性が要求される場合に好適である。また、必要に応じて、適当な大きさ、形状等に切断して、例えば、救急絆創膏やプラスター、粘着包帯、テーピング用テープ等として用いることができる。